(57)【特許請求の範囲】
【請求項１】
５価のＡｓイオンと２価及び／又は３価のＦｅイオンとを含有する酸性水溶液から、結晶性スコロダイトを製造する方法であって、酸性水溶液中の前記Ａｓイオンの濃度を１０ｇ／Ｌ以下とし、平均粒度が１５μｍ以上のスコロダイトの種結晶の存在下で前記Ａｓイオン及び前記Ｆｅイオンを反応させて結晶性スコロダイトを製造する方法。
【請求項２】
酸性水溶液中の５価のＡｓイオンの濃度が５ｇ／Ｌ未満である請求項１に記載の方法。
【請求項３】
種結晶の平均粒度が２０μｍ以上である請求項１又は２に記載の方法。
【請求項４】
種結晶の１ｇ当たりの体積が０．８ｃｍ3以下である請求項１〜３の何れか一項に記載の方法。
【請求項５】
種結晶は、多面体形状の一次粒子が凝集した二次粒子の形態である請求項１〜４の何れか一項に記載の方法。
【請求項６】
種結晶は、５価のＡｓイオンと２価及び／又は３価のＦｅイオンとを含有する酸性水溶液から、累積のＦｅ／Ａｓモル比を０．９未満に維持したまま前記Ａｓイオンの一部を反応させることで製造された結晶性スコロダイトである請求項１〜５の何れか一項に記載の方法。
【請求項７】
５価のＡｓイオンと２価及び／又は３価のＦｅイオンとを含有する酸性水溶液から、結晶性スコロダイトを製造する方法であって、酸性水溶液中の５価のＡｓイオンの濃度を１０ｇ／Ｌ以下とし、累積のＦｅ／Ａｓモル比を０．９未満に維持したまま前記Ａｓイオンの一部を反応させて平均粒度が１５μｍ以上のスコロダイトの種結晶を製造する工程１と、その後、累積のＦｅ／Ａｓモル比を０．９以上に調整して、得られた種結晶の存在下で前記Ａｓイオンの残部を反応させて結晶性スコロダイトを製造する工程２とを含む方法。
【請求項８】
種結晶の平均粒度が２０μｍ以上になるまで工程１を継続する請求項７に記載の方法。
【請求項９】
２価及び／又は３価のＦｅイオンの供給源を酸性水溶液中に追加的に添加することにより累積のＦｅ／Ａｓモル比を０．９以上に調整する請求項７又は８に記載の方法。
【請求項１０】
２価及び／又は３価のＦｅイオンの供給源は複数回に分けて酸性水溶液中に追加的に添加される請求項９に記載の方法。
【請求項１１】
添加する２価及び／又は３価のＦｅイオンの１回当たりの添加量が酸性水溶液１Ｌ当たりに５ｇ以下となるように、Ｆｅイオンの供給源を追加的に添加する請求項９又は１０に記載の方法。
【請求項１２】
２価及び／又は３価のＦｅイオンの供給源の追加的添加は、酸性水溶液の温度が５０℃を超えた時点から２時間以上経過後に一回目が実施され、更に添加する場合は直前の添加時点から２時間以上経過後にそれぞれ実施される請求項９〜１１の何れか一項に記載の方法。
【請求項１３】
工程２では、累積のＦｅ／Ａｓモル比を１．０以上に調整する請求項７〜１２の何れか一項に記載の方法。
【請求項１４】
反応終点におけるｐＨが１．２を超える請求項７〜１３の何れか一項に記載の方法。
【発明の詳細な説明】
【技術分野】
【０００１】
本発明は、スコロダイトの製造方法に関する。とりわけ、非鉄製錬工程で産出する中間物からのスコロダイトの製造方法に関する。
【背景技術】
【０００２】
銅鉱石などの非鉄製錬原料中には種々の不純物が混入しており、そのような不純物には砒素（Ａｓ）が含まれる。砒素は有毒元素であり周囲環境への影響を考えて、化学的に安定性の高い形態に変換した上で処分することが望まれる。この点、鉄砒素化合物であるスコロダイト（ＦｅＡｓＯ4・２Ｈ2Ｏ）の結晶は化学的に安定であることが知られており、長期保存にも適している。
【０００３】
従来、結晶性スコロダイトを製造する方法として一般に採用されてきたのは、５価の砒素溶液に２価又は３価の鉄を加え、酸性条件下、８０℃以上で熱処理を行い、結晶性スコロダイトを生成させる方法である。この技術は、例えば、特許第３７５６６８７号公報「砒素含有溶液からの砒素の除去および固定方法」、特開２００５−１６１１２３号公報「煙灰からの砒素除去方法」、特許第４１８５５４１号公報「結晶性の良い鉄砒素化合物の製法」に、その詳細が記載されている。これらの文献には、スコロダイト合成時の原料液中のＡｓ濃度について、以下のように開示されている。
【０００４】
特許３７５６６８７号公報の段落００１８には、砒素が５〜２５ｇ／Ｌ、鉄が１〜２ｇ／Ｌであることが示されている。特開２００５−１６１１２３号公報では、砒素濃度が０．１ｇ／Ｌ以上の条件で非晶質の砒酸鉄を沈殿反応により沈殿させた後に、８０〜９５℃に加温して砒酸鉄を結晶化することが記載されており、実施例での砒素濃度は１０ｇ／Ｌが開示されている。特許第４１８５５４１号公報には、析出反応開始前の液（反応前液）の砒素濃度は１５ｇ／Ｌ（リットル）以上であることが望ましいことが開示されている。そして、砒素濃度が高い方が、処理する際に一度にできる砒素の処理量が増大するため生産性が向上することが開示されている。
【０００５】
このように、結晶性スコロダイトを製造する際の原料液中のＡｓ濃度は高く設定されていたのが実情であり、Ａｓ濃度が低い原料液から結晶性スコロダイトを高効率で製造する方法は研究が十分になされていない。Ａｓ濃度が低い原料液から結晶性スコロダイトを効率よく製造することができるようになると、例えば高濃度のＡｓを含有する原料液で結晶性スコロダイトを製造した後に残留する低濃度のＡｓを含有する反応後液を利用して結晶性スコロダイトを製造することができるのでプロセス全体でのＡｓの固定化率を高めることができるといった工業的な利用可能性がある。
【０００６】
この点、低濃度のＡｓを含有する原料液から結晶性の良好なスコロダイトを製造することに取り組んだ事例が特開２０１５−１７０１０号公報「スコロダイトの製造方法」に記載されている。当該公報には５価の砒素を含む酸性溶液に２価の鉄を添加して得られた砒素と鉄の混合溶液に対して加熱しながら酸化剤を加えてスコロダイトの沈殿を形成させるに際して、９時間以上に亘って加熱及び酸化剤添加の処理を行って結晶を成長させることで、砒素濃度の低い原料溶液からでも結晶性が良好であって、しかも結晶子径の大きなスコロダイトを製造することができることが記載されている。
【０００７】
当該文献には、種晶を添加した場合、細かな結晶粒子が生成され易くなり、結晶子径が小さい結晶が生じ易くなるため、種晶を添加せずにスコロダイトを成長させるようにすることが好ましいことも記載されている。更に、当該文献には、原料溶液の砒素濃度は、低すぎると生成するスコロダイトの量と比較して処理する液量が増えることから、５ｇ／Ｌ程度以上の濃度が好ましいとして、５ｇ／Ｌ以上の具体例が掲載されている。そして、実施例において開示される原料溶液中の鉄濃度は砒素濃度よりも高い。
【０００８】
また、特開平１１−２７７０７５号公報「硫酸鉄溶液中に存在する砒素の除去及び固定方法」においても低濃度のＡｓを含有する原料液からスコロダイトを製造した事例が実施例２に開示されている。当該実施例ではＡｓを１２．０１ｍｇ／Ｌ、Ｆｅを１１．７５ｇ／Ｌとしてスコロダイトを製造したことが記載されており、砒素濃度に比べて鉄濃度が極端に高い原料液からスコロダイトを製造している。
【先行技術文献】
【特許文献】
【０００９】
【特許文献１】特許第３７５６６８７号公報
【特許文献２】特開２００５−１６１１２３号公報
【特許文献３】特開平１１−２７７０７５号公報
【特許文献４】特許第４１８５５４１号公報
【特許文献５】特開２０１５−１７０１０号公報
【発明の概要】
【発明が解決しようとする課題】
【００１０】
このように、Ａｓ濃度が低い原料液から結晶性スコロダイトの製造を試みた事例は特開２０１５−１７０１０号公報に記載のように存在するものの、当該公報に記載の方法で得られる結晶性スコロダイトの粒径は、当該公報の図１及び図２に記載されたＳＥＭ写真から理解できるように、せいぜい１０μｍ程度である。スコロダイトの平均粒度が大きいほうが表面積が全体的に小さくなるので、砒素も溶出しにくくなると考えられる。また、単位重量当たりの体積を小さくすることができるとスコロダイトがコンパクトになり、保管場所の確保が容易となり管理コストも低下すると考えられる。更には、含水率を低くしやすいという利点や濾過性が向上するという利点も得られると考えられる。特開平１１−２７７０７５号公報の実施例２では低濃度のＡｓを含有する原料液からスコロダイトを合成しているが、当該方法では平均粒度の大きなスコロダイトが得られないことが本発明者の実験により分かっている。
【００１１】
本発明は上記事情に鑑みてなされた創作されたものであり、Ａｓ濃度が低い原料液から結晶粒のより大きな結晶性スコロダイトを製造する方法を提供することを課題の一つとする。
【課題を解決するための手段】
【００１２】
特開２０１５−１７０１０号公報には種結晶を利用すると細かな結晶粒子が生成され易くなることが記載されている。しかしながら、本発明者の検討結果によれば、粒径の大きな種結晶を利用すると、低濃度のＡｓ及びＦｅを含有する原料液から結晶粒の大きな結晶性スコロダイトが効率よく製造できることが分かった。
【００１３】
本発明は上記知見に基づいて完成したものであり、一側面において、５価のＡｓイオンと２価及び／又は３価のＦｅイオンとを含有する酸性水溶液から、結晶性スコロダイトを製造する方法であって、酸性水溶液中の前記Ａｓイオンの濃度を１０ｇ／Ｌ以下とし、平均粒度が１５μｍ以上のスコロダイトの種結晶の存在下で前記Ａｓイオン及び前記Ｆｅイオンを反応させて結晶性スコロダイトを製造する方法である。
【００１４】
本発明に係る結晶性スコロダイトを製造する方法の一実施形態においては、酸性水溶液中の５価のＡｓイオンの濃度が５ｇ／Ｌ未満である。
【００１５】
本発明に係る結晶性スコロダイトを製造する方法の別の一実施形態においては、種結晶の平均粒度が２０μｍ以上である。
【００１６】
本発明に係る結晶性スコロダイトを製造する方法の更に別の一実施形態においては、種結晶の１ｇ当たりの体積が０．８ｃｍ3以下である。
【００１７】
本発明に係る結晶性スコロダイトを製造する方法の更に別の一実施形態においては、種結晶は、多面体形状の一次粒子が凝集した二次粒子の形態である。
【００１８】
本発明に係る結晶性スコロダイトを製造する方法の更に別の一実施形態においては、種結晶は、５価のＡｓイオンと２価及び／又は３価のＦｅイオンとを含有する酸性水溶液から、累積のＦｅ／Ａｓモル比を０．９未満に維持したまま前記Ａｓイオンの一部を反応させることで製造された結晶性スコロダイトである。
【００１９】
本発明は別の一側面において、５価のＡｓイオンと２価及び／又は３価のＦｅイオンとを含有する酸性水溶液から、結晶性スコロダイトを製造する方法であって、酸性水溶液中の５価のＡｓイオンの濃度を１０ｇ／Ｌ以下とし、累積のＦｅ／Ａｓモル比を０．９未満に維持したまま前記Ａｓイオンの一部を反応させて平均粒度が１５μｍ以上のスコロダイトの種結晶を製造する工程１と、その後、累積のＦｅ／Ａｓモル比を０．９以上に調整して、得られた種結晶の存在下で前記Ａｓイオンの残部を反応させて結晶性スコロダイトを製造する工程２とを含む方法である。
【００２０】
本発明に係る結晶性スコロダイトを製造する方法の一実施形態においては、種結晶の平均粒度が２０μｍ以上になるまで工程１を継続する。
【００２１】
本発明に係る結晶性スコロダイトを製造する方法の別の一実施形態においては、２価及び／又は３価のＦｅイオンの供給源を酸性水溶液中に追加的に添加することにより累積のＦｅ／Ａｓモル比を０．９以上に調整する。
【００２２】
本発明に係る結晶性スコロダイトを製造する方法の更に別の一実施形態においては、２価及び／又は３価のＦｅイオンの供給源は複数回に分けて酸性水溶液中に追加的に添加される。
【００２３】
本発明に係る結晶性スコロダイトを製造する方法の更に別の一実施形態においては、添加する２価及び／又は３価のＦｅイオンの１回当たりの添加量が酸性水溶液１Ｌ当たりに５ｇ以下となるように、Ｆｅイオンの供給源を追加的に添加する。
【００２４】
本発明に係る結晶性スコロダイトを製造する方法の更に別の一実施形態においては、２価及び／又は３価のＦｅイオンの供給源の追加的添加は、酸性水溶液の温度が５０℃を超えた時点から２時間以上経過後に一回目が実施され、更に添加する場合は直前の添加時点から２時間以上経過後にそれぞれ実施される。
【００２５】
本発明に係る結晶性スコロダイトを製造する方法の更に別の一実施形態においては、工程２では、累積のＦｅ／Ａｓモル比を１．０以上に調整する。
【００２６】
本発明に係る結晶性スコロダイトを製造する方法の更に別の一実施形態においては、反応終点におけるｐＨが１．２を超える。
【発明の効果】
【００２７】
本発明によればＡｓ濃度が低い原料液から結晶粒が大きな結晶性スコロダイトを製造することができる。本発明によれば、例えばＡｓ濃度が低い原料液しか入手できない場合にも望ましい性状の結晶性スコロダイトが得られるので、非鉄製錬工程において必要となるＡｓ処理方法の選択肢が増えることとなり、Ａｓ処理のための最適なプロセスを設計しやすくなる。
【図面の簡単な説明】
【００２８】
【図１】発明例１の種結晶のＳＥＭ写真の例である。
【図２】発明例１の種結晶を利用して成長した結晶のＳＥＭ写真の例である。
【発明を実施するための形態】
【００２９】
本発明において、「累積のＦｅ／Ａｓモル比」とは、スコロダイトの合成反応開始時からモル比測定時点までに反応液（酸性水溶液）中に添加したＡｓイオン源からの合計Ａｓモル量に対する、スコロダイトの合成反応開始時からモル比測定時点までに反応液中に添加したＦｅイオン源からの合計Ｆｅモル量の比として定義する。
また、「反応開始時点のＦｅ／Ａｓモル比」とは、スコロダイトの合成反応開始時点での反応液（酸性水溶液）中のＡｓイオン源からの合計Ａｓモル量に対する、反応開始時点での反応液中のＦｅイオン源中からのＦｅモル量の比として与えられる。
また、「分割添加毎のＦｅ／Ａｓモル比」とは、スコロダイトの合成反応開始時からモル比測定時点までに反応液（酸性水溶液）中に添加したＡｓイオン源からの合計Ａｓモル量に対する、Ｆｅイオン源を反応液へ段階的に分けて添加する際の一回当たりに添加するＦｅイオン源からのＦｅモル量の比として与えられる。
【００３０】
（１．スコロダイトの製造方法）
本発明の一側面においては、５価のＡｓイオンと２価及び／又は３価のＦｅイオンとを含有する酸性水溶液から、結晶性スコロダイトを製造する方法であって、酸性水溶液中の前記Ａｓイオンの濃度を１０ｇ／Ｌ以下とし、平均粒度が１５μｍ以上のスコロダイトの種結晶の存在下で前記Ａｓイオン及び前記Ｆｅイオンを反応させて結晶性スコロダイトを製造する方法を提供する。
【００３１】
５価のＡｓは例示的には砒酸（Ｈ3ＡｓＯ4）等の形態で与えることができる。砒酸は銅製錬工程で産出する中間物である電解沈殿銅を硫酸浸出した後の硫酸浸出液中に含まれる。そのため、当該硫酸浸出液を原料とすることもできる。２価及び／又は３価のＦｅは例示的には酸化鉄、硫酸鉄及び塩化鉄、水酸化鉄等の形態で与えることができる。ポリ硫酸第一鉄やポリ硫酸第二鉄も使用可能である。酸性水溶液中のＦｅイオンは２価及び３価の何れの形態でもよく、これらの混合形態で存在してもよい。但し、スコロダイト中のＦｅの価数は３価であることから、２価のＦｅイオンは反応中に３価に酸化される。酸性水溶液は例示的には塩酸酸性、硫酸酸性、硝酸酸性、過塩素酸酸性等の水溶液として与えることができる。銅製錬工程で発生する電解沈殿銅中に含まれる砒酸中のＡｓからスコロダイトを製造する場合、スコロダイトの合成後液を銅電解槽に戻すことができるため、硫酸酸性の水溶液が好ましい。
【００３２】
未反応のＡｓを減らすという観点からは、酸性水溶液中の累積のＦｅ／Ａｓモル比を０．９以上に設定することが好ましく、酸性水溶液中の累積のＦｅ／Ａｓモル比を１．０以上に設定することがより好ましく、１．２以上に設定することが更により好ましい。また、Ｆｅが多すぎると結晶上に種結晶の形状を維持して結晶成長させられず、独立した結晶体を生じてしまうおそれがあることや、Ｆｅに係る無駄なコストを省くという観点からは、酸性水溶液中の累積のＦｅ／Ａｓモル比を１．８以下に設定することが好ましく、１．５以下に設定することがより好ましい。当該Ｆｅ／Ａｓモル比は反応開始時点で達成されていてもよいし、反応途中で段階的に調節することで達成されてもよい。
【００３３】
酸性水溶液中のＡｓイオンの濃度が１０ｇ／Ｌを超える場合は、種結晶の利用の有無にかかわらず大きな結晶粒をもつスコロダイトを製造することは可能であったが、Ａｓイオンの濃度が１０ｇ／Ｌ以下のようにＡｓイオン濃度が低い場合は、スコロダイトの結晶粒を大きく成長させることは従来難しかった。そして、従来はＡｓイオンの濃度が低い場合、種結晶を利用しない方が大きな結晶粒が得られると認識されてきた。しかしながら、本発明者の検討結果によれば、大きな粒径をもつ種結晶を利用すると、種結晶を利用しない場合よりも大きな結晶粒に成長し得ることが分かった。
【００３４】
具体的には、酸性水溶液中のＡｓイオンの濃度が１０ｇ／Ｌ以下であっても、レーザー回折・散乱式粒子径分布測定装置により測定した平均粒度（Ｄ５０）が１５μｍ以上、好ましくは２０μｍ以上、より好ましくは２５μｍ以上、更により好ましくは３０μｍ以上、更により好ましくは３５μｍ以上、例えば１５〜４０μｍの大きなスコロダイトの種結晶の存在下でスコロダイトを合成することにより、種結晶よりも更に粒度の大きなスコロダイトを製造することが可能となる。なお、本発明においてスコロダイトの平均粒度（Ｄ５０）は体積分布に基づいて算出される積算値５０％の粒度値である（以下同様）。
【００３５】
酸性水溶液中のＡｓイオンの濃度は１０ｇ／Ｌ以下とすることができ、８ｇ／Ｌ以下とすることもでき、６ｇ／Ｌ以下とすることもでき、５ｇ／Ｌ未満とすることもでき、４ｇ／Ｌ以下とすることもでき、更には２ｇ／Ｌ以下とすることもできる。例えば、０．５〜１０ｇ／Ｌとすることができ、１〜５ｇ／Ｌとすることもできる。
【００３６】
種結晶として使用するスコロダイトは好ましくは多面体形状である。多面体形状であると、各面は平滑であるので凹凸の多いスコロダイトに比べて比表面積が小さくなる。このような種結晶を利用して製造されるスコロダイトも同様に多面体形状となり、比表面積が小さくなる。これにより、Ａｓの溶出リスクを低減効果があると考えられる。また、多面体形状の中でも、種結晶は球形に近い形状であることが比表面積を低下させる観点から好ましい。
【００３７】
種結晶は多面体形状の複数の一次粒子が面同士がほとんど隙間の見られないような密接した状態で凝集して二次粒子を形成していることが好ましい。このような種結晶を利用して製造されたスコロダイトも同様の二次粒子の形態を保持するため、単位体積当たりの空隙が低減されたスコロダイトが製造可能となる。このような形態のスコロダイトが成長して平均粒度が大きくなることで空隙率の低減効果は更に大きくなる。平均粒度が大きいと含水率を低くしやすいという利点や濾過性が向上するという利点も得られる。
【００３８】
また、種結晶は単位重量当たりの体積が小さい態様で提供されることが好ましい。単位重量当たりの体積が小さい種結晶を利用することで、これにより製造されるスコロダイトの単位重量当たりの体積も小さくなる。体積が小さいことで保管場所に要求される容積が少なくて済むことから、保管場所の確保が容易化すると共に保管費用が安くなるため、経済的に有利である。具体的には、スコロダイトの種結晶の１ｇ当たりの体積は０．９ｃｍ3以下であることが好ましく、０．８ｃｍ3以下であることがより好ましく、例えば１ｇ当たりの体積を０．７〜０．９ｃｍ3とすることができる。本発明においては、スコロダイトの１ｇ当たりの体積は以下の手順で求める。測定対象となるスコロダイトを４０℃の乾燥器で２４ｈ以上乾燥した後、その２．５ｇを、１５ｍＬの遠沈管（φ約１ｃｍ）の中にロートを使って静かに流し込み、これを遠心機にセットし、１３，４２０ｇ（ｇは重力加速度＝９．８ｍ／ｓ2）の加速度で５分間回転させる。そして、遠心機から取り出した遠沈管中のスコロダイトの体積から１ｇ当たりの体積を測定する。
【００３９】
添加する種結晶の量は、液中のヒ素を種結晶表面上に吸着しながら成長させる上で早く処理できるという理由から液重量に対して多いほど好ましい。具体的には酸性水溶液の質量に対して０．０５％以上であることが好ましく、０．２％以上であることがより好ましく、０．４％以上であることがより好ましく、０．８％以上であることが更により好ましい。
【００４０】
結晶性スコロダイトの溶解度はｐＨ０．３未満で急速に増大するため、酸性水溶液のｐＨを反応開始時から反応終了時まで０．３以上に維持することが好ましく、０．６以上に維持することがより好ましく、０．９以上に維持することがより好ましく、１．２以上に維持することがより好ましく、１．２５以上に維持することが更により好ましい。また、酸性水溶液のｐＨが２．２を超えると添加した鉄が水酸化鉄となって沈殿してしまい、鉄が有効にスコロダイトの合成に使われないことから、酸性水溶液のｐＨを反応開始時から反応終了時まで２．２以下に維持することが好ましく、１．９以下に維持することがより好ましく、１．６以下に維持することが更により好ましい。
【００４１】
スコロダイトは上記酸性水溶液を例えば大気圧下で６０〜９５℃に加熱することにより生成させることができる。反応促進の観点から、反応中は酸性水溶液を攪拌することが好ましい。結晶性のスコロダイトは化学的に安定であり、長期保存にも適している。得られたスコロダイトを含有する残渣と脱砒後液とに固液分離すれば、スコロダイトを回収することができる。
【００４２】
上記製造方法により得られる結晶性スコロダイトは一実施形態において、レーザー回折・散乱式粒子径分布測定装置により測定した平均粒度（Ｄ５０）を３０μｍ以上とすることができ、好ましくは３５μｍ以上とすることができ、より好ましくは４０μｍ以上とすることができ、更により好ましくは４５μｍ以上とすることができ、更により好ましくは５０μｍ以上とすることができ、例えば３０〜６０μｍとすることができる。
【００４３】
また、上記製造方法により得られる結晶性スコロダイトは一実施形態において、１ｇ当たりの体積を０．７ｃｍ3以下とすることができ、更には０．６ｃｍ3以下とすることもでき、例えば１ｇ当たりの体積を０．４〜０．７ｃｍ3とすることができる。
【００４４】
（２．種結晶の製造）
上述したスコロダイトの種結晶の好適な製造方法について説明する。スコロダイトの種結晶も５価のＡｓイオンと２価及び／又は３価のＦｅイオンとを含有する酸性水溶液から製造可能である。種結晶の製造条件は先述したスコロダイトの製造条件と以下の点で異なる他は同様とすることができる。
【００４５】
種結晶を製造する際、反応開始時点における５価のＡｓイオン濃度は、種結晶なしに大気圧下でスコロダイトを合成する場合はある程度の濃度がないとスコロダイトを合成できないという理由により、２ｇ／Ｌ以上であることが好ましく、５ｇ／Ｌ以上であることがより好ましく、８ｇ／Ｌ以上であることが更により好ましく、例えば２〜２０ｇ／Ｌとすることができる。
【００４６】
スコロダイトの種結晶の平均粒度を高くするという観点、単位重量当たりの体積を抑制する観点、更には、複数の多面体形状の一次粒子が面同士がほとんど隙間の見られないような密接した状態で凝集した二次粒子の形態にするという観点からは、酸性水溶液中の累積のＦｅ／Ａｓモル比を０．９未満に維持したまま前記Ａｓイオンの一部を反応させることで、スコロダイトの種結晶を製造することが好ましい。スコロダイトの化学式であるＦｅＡｓＯ4・２Ｈ2Ｏにおいて、Ｆｅ：Ａｓ＝１：１であることから分かるように、累積のＦｅ／Ａｓモル比を０．９未満に維持するということは、Ｆｅが不足した状態でスコロダイトの種結晶を製造することを意味する。
【００４７】
特に、スコロダイトの種結晶の平均粒度を大きくする効果やスコロダイトの種結晶の単位重量当たりの体積を低下させる効果は、酸性水溶液中の累積のＦｅ／Ａｓモル比が小さい方が大きいことから、累積のＦｅ／Ａｓモル比は好ましくは０．８以下であり、より好ましくは０．７以下であり、更により好ましくは０．６以下であり、更により好ましくは０．５以下であり、更により好ましくは０．４以下であり、更により好ましくは０．３以下である。ただし、累積のＦｅ／Ａｓモル比が小さすぎると生成する種結晶の量が少なくなるため、累積のＦｅ／Ａｓモル比は好ましくは０．０５以上であり、より好ましくは０．１以上であり、更により好ましくは０．２以上である。
【００４８】
また反応速度を高めすぎると、独立した結晶体が多量に発生して種結晶が大きくなりくいので、穏やかな酸化性雰囲気下でスコロダイトの合成反応を起こすことが好ましい。具体的には、酸素雰囲気よりも空気雰囲気とすることが好ましい。
【００４９】
（３．種結晶をその場（in situ）で製造する場合のスコロダイトの製造）
上述した種結晶を利用したスコロダイトの製造方法では、種結晶を別途用意し、これを反応系に添加する方法を採用していた。しかしながら、種結晶を反応開始時点で用意していなくても、種結晶をその場（in situ）で製造し、得られた種結晶を利用して粒径の大きなスコロダイトをＡｓ濃度の低い原料液から製造することが可能である。
【００５０】
具体的には、５価のＡｓイオンと２価及び／又は３価のＦｅイオンとを含有する酸性水溶液から、結晶性スコロダイトを製造する方法であって、酸性水溶液中の５価のＡｓイオンの濃度を１０ｇ／Ｌ以下とし、累積のＦｅ／Ａｓモル比を０．９未満に維持したまま前記Ａｓイオンの一部を反応させて平均粒度が１５μｍ以上のスコロダイトの種結晶を製造する工程１と、その後、累積のＦｅ／Ａｓモル比を０．９以上に調整して、得られた種結晶の存在下で前記Ａｓイオンの残部を反応させてスコロダイトを製造する工程２とを含む方法が提供される。
【００５１】
工程１では、先述した種結晶の製造方法と同様の方法により、種結晶をその場（in situ）で製造する。Ａｓ濃度の低い原料液から種結晶を製造することになるため、反応開始直後は累積のＦｅ／Ａｓモル比を０．９未満として化学反応を進行させ、粒径が大きく、単位重量当たりの体積の小さなスコロダイトの種結晶を生成させることが重要である。Ｆｅ／Ａｓモル比の好ましい範囲は種結晶の製造の段落で先述した通りである。
【００５２】
しかしながら、このまま反応を続けていくと、Ｆｅ不足により未反応Ａｓが残存することになる。そこで、ある程度の種結晶が生成した段階で、累積のＦｅ／Ａｓモル比を変化させて０．９以上に調整し、残部のＡｓイオンを反応させる。このように、累積のＦｅ／Ａｓモル比を途中で０．９以上に変化させても、その後に合成されるスコロダイトは、既に単位重量当たりの体積の小さなスコロダイトが種結晶として反応系に存在していることから、引き続き種結晶の性状を引き継ぐことができる。よって、当該方法によれば、種結晶を別途用意していなくても、未反応Ａｓを減少させつつ、平均粒度が大きく、単位重量当たりの体積の小さなスコロダイトが製造可能である。
【００５３】
累積のＦｅ／Ａｓモル比を０．９以上に調整するタイミングは、Ｆｅを無駄に使用しなくてよいという理由により、酸性水溶液中に当初含まれる５価のＡｓイオンの５０％以上、好ましくは８０％以上、より好ましくは９０％以上がスコロダイトの種結晶の製造に消費された時点とするのが好ましい。
【００５４】
累積のＦｅ／Ａｓモル比を０．９以上に調整する方法としては、限定的ではないが、例えば２価及び／又は３価のＦｅイオンの供給源を酸性水溶液中に追加的に添加する方法が挙げられる。当該イオンの供給源としては、種結晶の説明において述べた酸化鉄、硫酸鉄及び塩化鉄、水酸化鉄等が同様に使用可能である。ポリ硫酸第一鉄やポリ硫酸第二鉄も使用可能である。
【００５５】
追加的に添加する２価及び／又は３価のＦｅイオンの供給源は複数回に分けて添加してもよい。複数回に分けて添加することで、一度に添加するＦｅ量を抑制できるので、反応液中のＦｅイオン濃度の上昇を抑制することができるという利点が得られる。反応液中のＦｅイオン濃度の上昇を抑制することで、独立して成長する結晶核を作り難くし、既に存在する種上に結晶を成長させやすいと考えられる。具体的には、追加的に添加する２価及び／又は３価のＦｅイオンの１回当たりの添加量は、５ｇ／Ｌ（反応溶液１Ｌ当たりに添加するＦｅイオンの質量を指す。）以下となるように、好ましくは４ｇ／Ｌ以下となるように、より好ましくは３ｇ／Ｌ以下となるように、更により好ましくは２ｇ／Ｌ以下となるように、例えば０．１〜５ｇ／Ｌとなるように、Ｆｅイオン供給源を添加することが望ましい。
【００５６】
また、追加的に添加する２価及び／又は３価のＦｅイオンの供給源は、酸性水溶液中の２価及び／又は３価のＦｅイオン濃度がスコロダイトの合成のために概ね消費された後に添加することが、反応液中のＦｅイオン濃度を抑制するので望ましい。具体的には、２価及び／又は３価のＦｅイオンの供給源の追加的添加は、酸性水溶液の温度が５０℃を超えた時点から２時間以上経過後、好ましくは２．５時間以上経過後、より好ましくは３時間以上経過後に一回目を実施することが望ましい。その後は、直前の添加時点から２時間以上経過後、好ましくは２．５時間以上経過後、より好ましくは３時間以上経過後にそれぞれ実施することが望ましい。
【００５７】
未反応のＡｓを減らすという観点からは、酸性水溶液中の累積のＦｅ／Ａｓモル比を１．０以上に調整することが好ましく、１．２以上に調整することがより好ましい。また、Ｆｅが多すぎると結晶上に形状を維持して結晶成長させられず、独立した結晶体を生じてしまうおそれがあることや、Ｆｅにかかる無駄なコストを省くという観点からは、酸性水溶液中の累積のＦｅ／Ａｓモル比を１．８以下に調整することが好ましく、１．５以下に調整することがより好ましい。
【００５８】
累積のＦｅ／Ａｓを０．９未満から０．９以上に変化させた後も、スコロダイトの製造条件はスコロダイトの製造方法の説明における記述と同様である。すなわち、ｐＨ、雰囲気、温度等の諸条件は引き続き維持すればよい。こうして得られる結晶スコロダイトは、現場で製造した種結晶の形態を保持しつつ成長することができるため、一次粒子の面同士が密接した状態で凝集して粒子径が大きくなり、それに応じて単位重量当たりの体積が更に小さくなる。
【００５９】
種結晶をその場（in situ）で製造してスコロダイトを製造する場合でも、得られる結晶性スコロダイトは先述した種結晶を別途用意する場合と同様の性状を有することができる。すなわち、当該製法で得られるスコロダイトは、レーザー回折・散乱式粒子径分布測定装置により測定した平均粒度（Ｄ５０）を３０μｍ以上とすることができ、好ましくは３５μｍ以上とすることができ、より好ましくは４０μｍ以上とすることができ、更により好ましくは４５μｍ以上とすることができ、更により好ましくは５０μｍ以上とすることができ、例えば３０〜６０μｍとすることができる。また、当該製法で得られるスコロダイトは、１ｇ当たりの体積を０．７ｃｍ3以下とすることができ、更には０．６ｃｍ3以下とすることもでき、例えば１ｇ当たりの体積を０．４〜０．７ｃｍ3とすることができる。
【実施例】
【００６０】
以下、本発明の実施例を示すが、これらの実施例は本発明及びその利点をより良く理解するために提示するものであり、本発明が限定されることを意図するものではない。
【００６１】
（発明例１）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸と混合し、二価の鉄イオン濃度が５ｇ／Ｌ、５価のＡｓイオン濃度が１０ｇ／Ｌの水溶液（ｐＨ＝１．５）を調製した（反応開始時のＦｅ／Ａｓモル比＝０．６７）。その後、大気条件下で、当該水溶液を７０℃に加熱し、攪拌しながら６日間スコロダイトの種結晶の合成を行った。反応終了時のｐＨは１．１８であった。なお、加熱中、蒸発によって液量が減らないように、適宜水を追加して２００ｍＬに維持した。
【００６２】
スコロダイトの種結晶の合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は１００％であった。得られたスコロダイトをＸ線回折により分析したところ、結晶性スコロダイトに特徴的なパターンが確認された。また、得られたスコロダイトの種結晶をＳＥＭにより観察したところ、図１に示すような多面体の結晶が観察された。また、この種結晶をＳＥＭにより観察したところ、多面体の一次粒子の面同士が密接に凝集した二次粒子形態の結晶が観察された。
【００６３】
次いで、硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸と混合し、二価の鉄イオン濃度が２ｇ／Ｌ、５価のＡｓイオン濃度が２ｇ／Ｌの水溶液（ｐＨ＝１．５）を調製した（反応開始時のＦｅ／Ａｓモル比＝１．３４）。その後、上記で得られた種結晶０．８ｇを添加し、大気条件下で、当該水溶液を７０℃に加熱し、攪拌しながら６日間スコロダイトの合成を行った。反応終了時のｐＨは１．２６であった。なお、加熱中、蒸発によって液量が減らないように、適宜水を追加して２００ｍＬに維持した。
【００６４】
スコロダイトの合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は７２．２％であった。収率はＡｓの処理前後の液濃度の差から固定化率を計算し、それを収率とした（以下同様。）。なお、Ｆｅ添加量がＡｓ量に対して少ない場合は添加したＦｅと１：１でスコロダイト合成するはずのＡｓ量を１００％として固定化率を計算した。得られたスコロダイトをＸ線回折により分析したところ、結晶性スコロダイトに特徴的なパターンが確認された。また、得られたスコロダイトをＳＥＭにより観察したところ、図２に示すような多面体の一次粒子の面同士が密接に凝集した二次粒子形態の結晶が観察された。
【００６５】
（発明例２）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が１０ｇ／Ｌ、５価のＡｓイオン濃度が１０ｇ／Ｌの水溶液（ｐＨ＝１．５）を調製した（反応開始時のＦｅ／Ａｓモル比＝１．３４）。その後、大気条件下で、当該水溶液を７０℃に加熱し、攪拌しながら６日間スコロダイトの種結晶の合成を行った。反応終了時のｐＨは１．１６であった。なお、加熱中、蒸発によって液量が減らないように、適宜水を追加して２００ｍＬに維持した。
【００６６】
スコロダイトの種結晶の合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は９９．４％であった。得られたスコロダイトをＸ線回折により分析したところ、結晶性スコロダイトに特徴的なパターンが確認された。
【００６７】
次いで、硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が２ｇ／Ｌ、５価のＡｓイオン濃度が２ｇ／Ｌの水溶液（ｐＨ＝１．５）を調製した（反応開始時のＦｅ／Ａｓモル比＝１．３４）。その後、上記で得られた種結晶０．８ｇを添加し、大気条件下で、当該水溶液を７０℃に加熱し、攪拌しながら６日間スコロダイトの合成を行った。反応終了時のｐＨは１．２７であった。なお、加熱中、蒸発によって液量が減らないように、適宜水を追加して２００ｍＬに維持した。
【００６８】
スコロダイトの合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は７５．３％であった。得られたスコロダイトをＸ線回折により分析したところ、結晶性スコロダイトに特徴的なパターンが確認された。
【００６９】
（比較例１）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が１０ｇ／Ｌ、５価のＡｓイオン濃度が１０ｇ／Ｌの水溶液（ｐＨ＝１．５）を調製した（反応開始時のＦｅ／Ａｓモル比＝１．３４）。その後、酸素ガスを積極的に通気しながら、当該水溶液を７０℃に加熱し、攪拌しながら６日間スコロダイトの種結晶の合成を行った。反応終了時のｐＨは１．０８であった。なお、加熱中、蒸発によって液量が減らないように、適宜水を追加して２００ｍＬに維持した。
【００７０】
スコロダイトの種結晶の合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は９９．８％であった。得られたスコロダイトをＸ線回折により分析したところ、結晶性スコロダイトに特徴的なパターンが確認された。
【００７１】
次いで、硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸と混合し、二価の鉄イオン濃度が２ｇ／Ｌ、５価のＡｓイオン濃度が２ｇ／Ｌの水溶液（ｐＨ＝１．５）を調製した（反応開始時のＦｅ／Ａｓモル比＝１．３４）。その後、上記で得られた種結晶０．８ｇを添加し、大気条件下で、当該水溶液を７０℃に加熱し、攪拌しながら６日間スコロダイトの合成を行った。反応終了時のｐＨは１．２６であった。なお、加熱中、蒸発によって液量が減らないように、適宜水を追加して２００ｍＬに維持した。
【００７２】
スコロダイトの合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は７６．８％であった。得られたスコロダイトをＸ線回折により分析したところ、結晶性スコロダイトに特徴的なパターンが確認された。
【００７３】
（比較例２：スコロダイトの連続製造）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸と混合し、二価の鉄イオン濃度が２０ｇ／Ｌ、５価のＡｓイオン濃度が２０ｇ／Ｌの水溶液（ｐＨ＝１．５）を調製した（反応開始時のＦｅ／Ａｓモル比＝１．３４）。その後、大気条件下で、当該水溶液を７０℃に加熱し、攪拌しながら７時間スコロダイトの合成を行った。反応終了時のｐＨは０．９１であった。なお、加熱中、蒸発によって液量が減らないように、適宜水を追加して２００ｍＬに維持した。
【００７４】
スコロダイトの合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は７６．５％であった。得られたスコロダイトをＸ線回折により分析したところ、結晶性スコロダイトに特徴的なパターンが確認された。
【００７５】
（比較例３：スコロダイトの連続製造）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸と混合し、二価の鉄イオン濃度が２ｇ／Ｌ、５価のＡｓイオン濃度が２ｇ／Ｌの水溶液（ｐＨ＝１．５）を調製した（反応開始時のＦｅ／Ａｓモル比＝１．３）。その後、大気条件下で、当該水溶液を７０℃に加熱し、攪拌しながら６日間スコロダイトの合成を行った。反応終了時のｐＨは１．４４であった。なお、加熱中、蒸発によって液量が減らないように、適宜水を追加して２００ｍＬに維持した。
【００７６】
反応終了後は孔径１μｍのＰＴＦＥ濾紙を使用して吸引ろ過した。次いで、ろ過後の固体（スコロダイト）はｐＨ４の硫酸酸性水で再度洗浄して同様の方法で吸引ろ過した。その後、４０℃の乾燥器で２４ｈ以上乾燥した。得られた固体へのヒ素除去率は４９％であった。得られた固体は、黄色をしており、Ｘ線回折により分析したところ、結晶性スコロダイトに特徴的なパターンが確認されず、結晶性の悪い化合物であった。
【００７７】
（発明例３）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が１０ｇ／Ｌ、５価のＡｓイオン濃度が５ｇ／Ｌの水溶液（ｐＨ＝１．５）を調製した（反応開始時のＦｅ／Ａｓモル比＝２．７）。その後、大気条件下で、当該水溶液を７０℃に加熱し、攪拌しながら６日間スコロダイトの種結晶の合成を行った。反応終了時のｐＨは１．２９であった。なお、加熱中、蒸発によって液量が減らないように、適宜水を追加して２００ｍＬに維持した。
【００７８】
スコロダイトの種結晶の合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は９９．３％であった。得られたスコロダイトをＸ線回折により分析したところ、結晶性スコロダイトに特徴的なパターンが確認された。当該微細結晶の平均粒度をレーザー回折・散乱式粒子径分布測定装置により測定すると１５μｍであった。
【００７９】
次いで、硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が２ｇ／Ｌ、５価のＡｓイオン濃度が２ｇ／Ｌの水溶液（ｐＨ＝１．５）を調製した（当初のＦｅ／Ａｓモル比＝１．３４）。その後、上記で得られた種結晶０．８ｇを添加し、大気条件下で、当該水溶液を７０℃に加熱し、攪拌しながら６日間スコロダイトの合成を行った。反応終了時のｐＨは１．２６であった。なお、加熱中、蒸発によって液量が減らないように、適宜水を追加して２００ｍＬに維持した。
【００８０】
スコロダイトの合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は７５．２％であった。得られたスコロダイトをＸ線回折により分析したところ、結晶性スコロダイトに特徴的なパターンが確認された。
【００８１】
（発明例４：スコロダイトの連続製造）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が２ｇ／Ｌ、５価のＡｓイオン濃度が１０ｇ／Ｌの水溶液（ｐＨ＝１．５）を調製した（反応開始時のＦｅ／Ａｓモル比＝０．２７）。その後、大気条件下で、当該水溶液を７０℃に加熱し、攪拌しながら１９日間スコロダイトの合成を行った。
【００８２】
酸性水溶液中のＦｅはＡｓとの反応によって消費されるところ、酸性水溶液の温度が５０℃を超えてから３日後（２回目）、７日後（３回目）、１１日後（４回目）、及び１３日後（５回目）に、酸性水溶液中に硫酸第一鉄七水和物（ＦｅＳＯ4・７Ｈ2Ｏ）の試薬を添加したＦｅ量が２ｇ／Ｌ（分割添加毎のＦｅ／Ａｓ＝０．２７）となるようにそれぞれ添加し、最終的には硫酸第一鉄七水和物（ＦｅＳＯ4・７Ｈ2Ｏ）の試薬を合計Ｆｅ量が１０ｇ／Ｌとなるように添加して、累積のＦｅ／Ａｓモル比を１．３４とした。反応終了時のｐＨは１．３１であった。なお、加熱中、蒸発によって液量が減らないように、適宜水を追加して２００ｍＬに維持した。スコロダイトの合成反応中、４回目のＦｅ添加を実施する直前（すなわち、累積Ｆｅ／Ａｓ＝０．８１）では既に平均粒度が２０μｍ以上の種結晶が生成されていた。
【００８３】
スコロダイトの合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は９９．２％であった。得られたスコロダイトをＸ線回折により分析したところ、結晶性スコロダイトに特徴的なパターンが確認された。また、この種結晶をＳＥＭにより観察したところ、多面体の一次粒子の面同士が密接に凝集した二次粒子形態の結晶が観察された。
【００８４】
（発明例５）
硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が２ｇ／Ｌ、５価のＡｓイオン濃度が５ｇ／Ｌの水溶液（ｐＨ＝１．５）を調製した（反応開始時のＦｅ／Ａｓモル比＝０．５４）。その後、大気条件下で、当該水溶液を７０℃に加熱し、攪拌しながら５日間スコロダイトの種結晶の合成を行った。反応終了時のｐＨは１．３３であった。なお、加熱中、蒸発によって液量が減らないように、適宜水を追加して２００ｍＬに維持した。
【００８５】
スコロダイトの種結晶の合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトをＸ線回折により分析したところ、結晶性スコロダイトに特徴的なパターンが確認された。また、得られたスコロダイトの種結晶をＳＥＭにより観察したところ、多面体の一次粒子の面同士が密接に凝集した二次粒子形態の結晶が観察された。
【００８６】
次いで、硫酸第一鉄七水和物（ＦｅＳＯ4・７Ｈ2Ｏ）及びヒ酸水素二ナトリウム七水和物（Ｎａ2ＨＡｓＯ4・７Ｈ2Ｏ）の試薬をそれぞれ用意し、これらを５００ｍＬ容積のフラスコ中で、２００ｍＬの硫酸酸性水と混合し、二価の鉄イオン濃度が２ｇ／Ｌ、５価のＡｓイオン濃度が２ｇ／Ｌの水溶液（ｐＨ＝１．５）を調製した（反応開始時のＦｅ／Ａｓモル比＝１．３４）。その後、上記で得られた種結晶０．４ｇを添加し、大気条件下で、当該水溶液を７０℃に加熱し、攪拌しながら６日間スコロダイトの合成を行った。反応終了時のｐＨは１．３４であった。なお、加熱中、蒸発によって液量が減らないように、適宜水を追加して２００ｍＬに維持した。
【００８７】
スコロダイトの合成終了後は孔径１μｍのＰＴＦＥ濾紙を使用して吸引ろ過した。次いで、ろ過後のスコロダイトはｐＨ４の硫酸酸性水で再度洗浄して同様の方法で吸引ろ過した。その後、４０℃の乾燥器で２４ｈ以上乾燥した。得られたスコロダイトの収率は７４％であった。得られたスコロダイトをＸ線回折により分析したところ、結晶性スコロダイトに特徴的なパターンが確認された。また、得られたスコロダイトをＳＥＭにより観察したところ、多面体の一次粒子の面同士が密接に凝集した二次粒子形態の結晶が観察された。
【００８８】
（平均粒度の測定）
上記試験で得られた各スコロダイトの平均粒度（Ｄ５０）をレーザー回折・散乱式粒子径分布測定装置（日機装株式会社製の型式ＭＴ３３００ＥＸＩＩ）により測定した。結果を表１に示す。
【００８９】
（１ｇ当たり体積の測定）
上記試験で得られた各スコロダイトの２．５ｇを、１５ｍＬの遠沈管（φ約１ｃｍ）の中にロートを使って静かに流し込み、これを遠心機（久保田商事（株）製のＫＵＢＯＴＡ  ７７８０ＩＩ）にセットし、１３，４２０ｇ（ｇは重力加速度＝９．８ｍ／ｓ2）の加速度で５分間回転させた。遠心機から取り出した遠沈管中のスコロダイトの体積から単位重量当たりの体積を測定した。結果を表１に示す。
【００９０】
【表１】
0006449706.tif 000002
【図１】
0006449706.tif 000003
【図２】
0006449706.tif 000004